(57)【要約】【課題】  ゴルフシャフトの全体のボイド含有率を少なくすることにより、安定した強度を発現するゴルフシャフトを提供することを目的とする。【解決手段】  繊維トウａとして４００ｔｅｘの炭素繊維トウを用いた。成形用樹脂ｂとしては、１液性変性エポキシ樹脂を用意し、この樹脂中に直径が５ｎｍ〜２００ｎｍ、その長さが５０ｎｍ〜１０μｍのカーボンナノチューブ、カーボンナノファイバーを３重量％添加して成形用樹脂ｂとした。前記繊維トウａにこれら成形用樹脂ｂを、樹脂含有率が３８重量％となるよう含浸させたトウプリプレグ１１、１２、１３を形成し、前記トウプリプレグ１１、１２、１３を編み組みした層を含むゴルフシャフト７１、７２，７３、７５を得た。【選択図】        図１
2004188191.tif 000002
【特許請求の範囲】
【請求項１】
強化繊維を引き揃えた強化繊維トウに成形用樹脂を予め含浸させて成るトウプリプレグを編み組みしてなる組物層を少なくとも２層以上積層した構成を含む繊維強化プラスチックス製ゴルフシャフトにおいて、前記組物層には、前記トウプリプレグを構成する成形用樹脂中に、炭素原子が円筒状に結晶化した極細炭素繊維が１重量％〜３０重量％含まれて成る組物層を含むことを特徴とするゴルフクラブシャフト。
【請求項２】
前記極細炭素繊維は、炭素原子が円筒状に結晶化した微細な炭素繊維が１層又は円筒の中心軸を同心軸として複数層積層配置されていて、その円筒の中心部に中空部を有し、その直径が５ｎｍ〜２００ｎｍ、その長さが５０ｎｍ〜１０μｍである円筒状の炭素繊維であることを特徴とする請求項１記載のゴルフクラブシャフト。
【請求項３】
前記成形用樹脂は、２５℃での粘度が１０ｐｏｉｓｅ以上２００ｐｏｉｓｅ以下であることを特徴とする請求項１または２記載のゴルフクラブシャフト。
【請求項４】
前記繊維強化プラスチックス製ゴルフシャフトは、さらに強化繊維を引揃えて成形用樹脂を予め含浸させて成るプリプレグシートからなる層を含むことを特徴とする請求項１、２または３記載のゴルフクラブシャフト。
【発明の詳細な説明】
【技術分野】
【０００１】
本発明は、編組機によってトウプリプレグを編み組みして形成される繊維強化プラスチックス（ＦＲＰ）製のゴルフシャフトに関するものであり、更に詳細には、編み組みして形成される組物層中に有する樹脂たまり部（樹脂の占める割合の比較的大きい部分）の品質の向上、その樹脂たまり部に比較的多く存在するボイドを少なくすることでの耐久性の向上をはかった、ゴルフシャフトに関するものである。
【背景技術】
【０００２】
ＦＲＰ製のゴルフシャフトとしては、従来から公知のシートワインディング製法やフィラメントワインディング製法があるが、近年、曲げ剛性分布、線密度分布の設計自由度が大きく、また曲げ強度、ねじり強度共に発現性が良好であることから、トウプリプレグを編み組みして成形するブレイディング製法によるゴルフシャフト（ブレイディングシャフト）が見られるようになった。
【０００３】
前記ブレイディングシャフトは、数千本の炭素繊維を引き揃えた炭素繊維トウに成形用樹脂を予め含浸させて成るトウプリプレグを、シャフト軸線に対して左右対称の配向角度を有する組糸と、前記シャフト軸線に対して０°の配向角度をもつ中央糸に用い、編組機により組糸同士（２軸編み）あるいは組糸と中央糸（３軸編み）で編み組みして組物層を形成し、該組物層を複数層積層したものである。したがって、左右の組糸の２方向、あるいは組糸と中央糸の３方向の軸が重なる部分と重ならない部分との間に生じる段差部分に、樹脂が満たされずボイドが生じて強度低下を招いたり、前記重なったことにより形成される大きな表面凹凸を修正するための多量の表面研磨によって、ゴルフシャフト全長にわたって連続するはずの繊維を切断し、同じく強度低下を招くという問題があった。
【０００４】
本発明者らは、このような問題点を解決する方法として、特開平１１−３４２２３３、特開２０００−２８８１３９号公報を開示している。特開平１１−３４２２３３では、中央糸を含まず組み角度が大きい構成の２軸編みの内層と、中央糸を含み、組み角度を前記内層より小さくした３軸編みの外層とからなる積層構成を有するゴルフシャフトであって、内層の炭素繊維トウの繊度が４００ｔｅｘ〜６００ｔｅｘ程度のものを用い、従来の３軸組物層のみを積層してなる構成のシャフトに比べればゴルフシャフト表面に形成される凹凸を比較的少なくすることができるようにしたものである。
【０００５】
また、特開２０００-２８８１３９号では、シャフト軸に対し０°の配向角度である中央糸を研磨しないようにするために最外層は２軸編み、内層を３軸編みで形成し、さらに、両層の組糸の配向角度をほぼ同一とすることにより、同じくシャフト表面を平滑にするための研磨量が少なくても済むようにしている。
【０００６】
【特許文献１】特開平１１−３４２２３３号
【０００７】
【特許文献２】特開２０００−２８８１３９号
【発明の開示】
【発明が解決しようとする課題】
【０００８】
近年、ゴルフシャフトは軽量化の傾向にある。もっとも重いゴルフシャフトといわれるものでは１２５ｇ程度のものがあるが、最近では６５ｇ以下の軽量のものが主流となっており、最軽量のものでは４０ｇ程度のものが見られるようになっている。
このような傾向にあって、軽量化の如何にかかわらず、シャフトの全長にわたり連続した繊維トウを用いて成形しつつ、曲げ剛性分布，線密度分布を高い自由度で設計することが可能なブレイディングシャフトは高性能ゴルフシャフトの実現に有用である。
【０００９】
ブレイディングシャフトでは、ゴルフシャフトの質量が大きければ、ゴルフシャフトの断面に占めるトウの本数（トウが全長にわたって連続しているため、どの部位の断面もトウの本数は等しい）が多く、ボイドをゴルフシャフトの外に押しやるのに十分量の繊維、樹脂があるのでボイドが生じるという問題は少ない。更に詳細には、編み組みして形成される組物層中に有する樹脂たまり部（樹脂の占める割合の比較的大きい部分）の品質の向上、その樹脂たまり部に比較的多く存在するボイドを少なくすることでの耐久性の向上をはかった、ゴルフシャフトに関するものである。
【００１０】
しかし、炭素繊維トウを編み組みしてゴルフシャフトを形成するものであるため、２軸編みの左右の組糸同士、あるいは３軸編みの組糸と中央糸の３方向の軸が重なる部分と重ならない部分との間に生じる段差部分には樹脂たまり部が多く存在し、その樹脂たまり部に成形用樹脂が充分に充填されない場合があり、どうしてもボイドが生じるという問題が発生する。
前記した、組糸の配向角度を調整する開示方法を用いても、問題を解決することはできない。
【００１１】
例えば、１ｍあたりの質量が６５ｇ以下の軽量ゴルフシャフトは、１ｍあたりの質量が１２５ｇ程度のブレイディングシャフトと比べると、その断面に占めるトウの本数は質量に比例して約７０本（４００ｔｅｘ〜６００ｔｅｘ程度のトウに換算して）程度にまで減少し、このゴルフシャフトのボイド含有率を測定すると、約２．５％となる。ここで、前記ボイド含有率は、ＪＩＳＫ７０７５「炭素繊維強化プラスチックの繊維含有率及び空洞率試験方法」の空洞率を用いる。ただし、シャフトの先端・中央・手元３ヶ所から長さ５０ｍｍずつ切り出し、空洞率を測定し、その平均値をゴルフシャフト全体のボイド含有率とする。
炭素繊維強化プラスチックの成形物において、ボイド（気泡）は樹脂たまり部に集まる傾向にあることは一般的で、この樹脂たまり部の割合が高い、言い換えると、ボイド含有率が大きい時、その部分が基点となり、過剰な負荷により亀裂やクラックが入りやすく、故に、シャフトの強度が小さいことは一般的に知られている。
【００１２】
このボイドや樹脂たまり部によって、シートワインディング製法によるゴルフシャフトと比較して、ブレイディングシャフトは軽量になるほど、急激に強度が低下する傾向にある。（シートワインディング製法によるゴルフシャフトは、一般に、強化繊維を引揃え、樹脂を含浸させてプリプレグ化したプリプレグシートをマンドレルに巻回せしめた後、テーピングを施して加熱硬化させて成形されるものであり、樹脂たまり部も比較的少ないことが特徴である。）
そこで、本発明は、ゴルフシャフトの全体のボイド含有率を従来のブレイディングシャフトより少なくすることにより、安定した強度を発現するゴルフシャフトを提供することを目的とする。
【課題を解決するための手段】
【００１３】
前記目的を達成するために請求項１の発明は、強化繊維を引き揃えた強化繊維トウに成形用樹脂を予め含浸させて成るトウプリプレグを編み組みしてなる組物層を少なくとも２層以上積層以上積層した構成を含む繊維強化プラスチックス製ゴルフシャフトにおいて、前記組物層には、前記トウプリプレグを構成する成形樹脂中に、炭素原子が円筒状に結晶化した極細炭素繊維が１重量％〜３０重量％含まれた構成のゴルフクラブシャフトである。
【００１４】
請求項２の発明は、請求項１に記載のゴルフシャフトであって、前記極細炭素繊維は、炭素原子が円筒状に結晶化した微細な炭素繊維が１層又は円筒の中心軸を同心軸として複数層積層配置されていて、その円筒の中心部に中空部を有し、その直径が５ｎｍ〜２００ｎｍ、その長さが５０ｎｍ〜１０μｍの円筒状の炭素繊維であるゴルフクラブシャフトである。
【００１５】
請求項３の発明は、請求項１または請求項２に記載のゴルフシャフトであって、前記成形用樹脂は、常温での粘度が１０ｐｏｉｓｅ以上２００ｐｏｉｓｅ以下であるゴルフクラブシャフトである。
【００１６】
請求項４の発明は、請求項１、２または３に記載のゴルフシャフトであって、前記繊維強化プラスチックス製ゴルフシャフトは、さらに強化繊維を引揃えて成形用樹脂を予め含浸させて成るプリプレグシートからなる層を含むゴルフクラブシャフトである。
【発明の効果】
【００１７】
以上のように、本発明のゴルフシャフトは、トウプリプレグを編み組みしてなる組物層を有するＦＲＰ製のゴルフシャフトであって、前記トウプリプレグを構成する成形用樹脂中に極細炭素繊維が含まれるものを用いることにより、ゴルフシャフト全体のボイド含有率を１．０％以下とすることができたので、軽量でありながら、強度、特に耐衝撃性を向上させることも出来た。また、ゴルフシャフトの表面の平滑性も向上させることが出来たので、硬化成形後の研磨仕上げについても、樹脂のみの研磨となり繊維トウを研磨により切断させることがないので、効率的な設計ができるとともに耐久性も向上した。
【発明を実施するための最良の形態】
【００１８】
以下、本発明を添付図面に示す実施例に基づき説明する。図１は本発明に用いるトウプリプレグの一実施形態を説明する図であり、図２および図３は、図１に示すトウプリプレグを用いて形成されたＦＲＰ製のゴルフシャフトの積層構成を説明する説明図である。
本発明に用いるトウプリプレグ１に用いられる強化繊維としては、強化繊維の直径が５μｍ〜２００μｍのフィラメントを１０００本〜１２０００本収束させた繊維トウａに成形用樹脂ｂを含浸させたもので、前記強化繊維としては例えば、炭素繊維、ガラス繊維、ボロン繊維、アルミナ繊維、芳香族ポリアミド繊維などが挙げられ、好ましくはＰＡＮ系及びピッチ系の炭素繊維が用いられる。本発明の成形用樹脂ｂに用いられる合成樹脂としては、従来からＦＲＰ成形品に使用されている合成樹脂と同様のものが使用出来、例えば、エポキシ樹脂、ポリエステル樹脂、フェノール樹脂等の熱硬化性樹脂や、ポリプロピレン樹脂、ポリエーテルエーテルケトン樹脂、ＡＢＳ樹脂、ナイロン樹脂などの熱可塑性樹脂を使用することが出来るが、好ましくはエポキシ樹脂を用いるのがよい。
【００１９】
本発明においては、前記成形用樹脂ｂを形成する合成樹脂全量に対して極細炭素繊維を１重量％〜３０重量％添加したものを用いる。前記極細炭素繊維は、いわゆるカーボンナノチューブ、カーボンナノファイバーと称されているものであり、この極細炭素繊維は、炭素原子が円筒状に結晶化した繊維が１層、又は、円筒の中心軸を同心軸として複数層積層配置されていて、その円筒の中心部に中空部を有し、かつ、その直径が５ｎｍ〜２００ｎｍ、その長さが５０ｎｍ〜１０μｍの円筒状の炭素繊維である。このようなカーボンナノチューブ、カーボンナノファイバーは、合成樹脂中に添加することにより均一に混ざりやすく分散性に優れていることで、成形性が向上すると共に、合成樹脂中でナノチューブ、ナノファイバーが網目状に絡み合い、成形用樹脂としての強度が向上すると共に、ゴルフシャフトの強度が向上し、特に耐衝撃性・耐久性が飛躍的に上がる。また、前記極細炭素繊維に類似したものにウイスカーがあるが、ウイスカーは合成樹脂に添加すると混合時に合成樹脂と反応するので、均一に混ぜることが困難である。
【００２０】
前記成形用樹脂ｂに含まれる極細炭素繊維の量は、前記成形用樹脂ｂを構成する合成樹脂全量に対して、好ましくは１重量％〜３０重量％であり、さらに好ましくは２重量％〜１５重量％である。前記極細炭素繊維が１重量％以下であると、編み組みしたトウプリプレグの間の凹凸部分への充填が充分ではなくなるし、３０重量％以上であると、成形用樹脂の粘度が高くなるため、編み組むという工程に支障をきたすため、好ましくない。
【００２１】
このとき成形用樹脂ｂは２５℃での粘度が２０ｐｏｉｓｅ以上２００ｐｏｉｓｅ以下であるであることが好ましい。粘度は低いほどカーボンナノチューブ・カーボンナノファイバーの混合が容易で、かつ、トウプリプレグとして編み組みした時、ボイドをゴルフシャフトの外に押し出すに効果的であるが、１０ｐｏｉｓｅ以下であると、カーボンナノチューブ・カーボンナノファイバーの当初の分散は良好であるが、反面、分散の偏りが生じることや、繊維トウにそのような成形用樹脂ｂを含浸させる時の含浸量を調整するのが困難であり、２００ｐｏｉｓｅ以上であると、カーボンナノチューブ・カーボンナノファイバーの混合が均一に出来ないことや、繊維トウへの含浸を調整するのが困難であるため好ましくない。
【実施例】
【００２２】
一実施例を示す。図１に示すトウプリプレグの構成としては、繊維トウａとして４００ｔｅｘの炭素繊維である東レ株式会社製「Ｔ７００−６０００」を用いた。表１、表２に、本発明の実施例のシャフト７１、７２、７３、７５及び従来シャフト７４、７６の諸特性の一覧を示す。
【００２３】
【表１】
2004188191.tif 000003
【００２４】
【表２】
2004188191.tif 000004
【００２５】
実施例のシャフト７１としてのトウプリプレグは、成形用樹脂ｂには、１液性変性エポキシ樹脂を用意し、この樹脂中に直径が５ｎｍ〜７０ｎｍ、その長さが５０ｎｍ〜１μｍのカーボンナノチューブを３重量％添加して成形用樹脂ｂとした。前記炭素繊維からなる繊維トウａにこれら成形用樹脂ｂを、樹脂含有率が３８重量％となるよう含浸させてトウプリプレグ１１を形成した。
実施例のシャフト７２としてのトウプリプレグは、成形用樹脂ｂには、１液性変性エポキシ樹脂を用意し、この樹脂中に直径が５ｎｍ〜７０ｎｍ、その長さが５０ｎｍ〜１μｍのカーボンナノチューブを１．５重量％添加して成形用樹脂ｂとした。前記炭素繊維からなる繊維トウａにこれら成形用樹脂ｂを、樹脂含有率が３８重量％となるよう含浸させてトウプリプレグ１２を形成した。
【００２６】
実施例のシャフト７３、シャフト７５としてのトウプリプレグは、成形用樹脂ｂには、１液性変性エポキシ樹脂を用意し、この樹脂中に直径が７０ｎｍ〜２００ｎｍ、その長さが５μｍ〜１０μｍのカーボンナノファイバーを３重量％添加して成形用樹脂ｂとした。前記炭素繊維からなる繊維トウａにこれら成形用樹脂ｂを、樹脂含有率が３８重量％となるよう含浸させてトウプリプレグ１３を形成した。
【００２７】
比較のため、従来シャフト７４、シャフト７６としてのトウプリプレグも、成形用樹脂ｂには、１液性変性エポキシ樹脂を用意した。前記炭素繊維からなる繊維トウａにこれら成形用樹脂ｂを、樹脂含有率が３８重量％となるよう含浸させてトウプリプレグ１０を形成した。
【００２８】
次に、これらのトウプリプレグ１０，１１，１２，１３を用いて、実施例のシャフト７１，７２，７３及び、従来シャフト７４を作成した。作成にあたっては、図２に示すように、ゴルフシャフト成形用のマンドレル（図示なし）に、シャフトの内側から、２軸の組物層（組糸１６本）を、組糸の配向角度が先端から手元端にかけてシャフト軸２に対し４０度から５０度に漸次変化させて編み組みした第１の層３、その外側に、３軸の組物層（組糸１６本と中央糸８本）を、組糸の配向角度が先端から手元端にかけてシャフト軸２に対し４０度から２０度に漸次変化させて編み組みした第２の層４と、その外側に、３軸の組物層（組糸１６本と中央糸８本）を、組糸の配向角度が先端から手元端にかけてシャフト軸２に対し３０度から１０度に漸次変化させて編み組みした第３の層５と、その外側に、２軸の組物層（組糸１６本）を、組糸の配向角度が先端から手元端にかけてシャフト軸２に対し３０度から１０度に漸次変化させて編み組みした最外層６とを積層してその表面をラッピングテープで巻き締め、加圧加熱硬化成形後、ラッピングテープを除去し、マンドレルを抜き取り、表面を少量研磨してゴルフシャフト７１，７２，７３，７４を得た。
但し、実施例のシャフト７１，７２，７３は、表１にあるように、極細炭素繊維を含有したトウプリプレグ１１，１２，１３を、第３の層５と最外層６の２層分の組糸として使用し、これら以外の材料及び従来シャフト７４の材料は、トウプリプレグ１０を使用した。
【００２９】
更に、これらのトウプリプレグ１０，１３を用いて、実施例のシャフト７５及び従来シャフト７６を作成した。
実施例のシャフト７５及び従来シャフト７６は、図３に示すように、強化繊維を引揃え、樹脂を含浸させてプリプレグ化したシートプリプレグをそれぞれのマンドレル（図示せず）に巻回した後、その外側にトウプリプレグ１０，１３を、シャフト軸線に対して左右対称の配向角度を有する組糸と、前記シャフト軸線に対して０°の配向角度をもつ中央糸に用い、編組機により組糸同士（２軸編み）あるいは組糸と中央糸（３軸編み）で編み組みして組物層を形成し、該組物層を複数層積層したシートワインディング製法とブレイディング製法を複合させた製法で形成し、その後でテーピングを施して加熱硬化させて成形されるシャフトであることを特徴としている。
【００３０】
図３に示す前記シャフト７５、７６と、図２に示すシャフト７１、７２、７３、７４との構成の違いを以下に説明する。
図３に示す前記シャフト７５、７６は、図２の第１の層３に代えて、シートプリプレグ（東レ株式会社製Ｍ４０Ｊ）を、配向角度が＋４５度となるように巻回したシートプリプレグ７ａ、−４５度となるように巻回したシートプリプレグ７ｂを各々２層分、積層し、その上に、補強として先端部に（図示せず）、別のシートプリプレグ（東レ株式会社製Ｔ７００）（図示せず）を巻回させたもので、ゴルフシャフト成形用のマンドレル（図示せず）に、その外側から、前記のシートプリプレグの層７ａ、７ｂ、その外側に、前記記載の２軸の組物層（組糸１６本）を、組糸の配向角度が先端から手元端にかけてシャフト軸２に対し４０度から２０度に漸次変化させて編み組みした層４と、その外側に、３軸の組物層（組糸１６本と中央糸８本）を、組糸の配向角度が先端から手元端にかけてシャフト軸２に対し３０度から１０度に漸次変化させて編み組みした層５と、その外側に、２軸の組物層（組糸１６本）を、組糸の配向角度が先端から手元端にかけてシャフト軸２に対し３０度から１０度に漸次変化させて編み組みした最外層６とを積層してその表面をラッピングテープで巻き締め、加圧加熱硬化成形後、ラッピングテープを除去し、マンドレルを抜き取り、表面を少量研磨してゴルフシャフト７５，７６を得た。
但し、実施例のシャフト７５は、表２にあるように、極細炭素繊維を含有したトウプリプレグ１３を、層４、層５と最外層６の３層分の組糸として使用し、従来シャフト７６は、極細炭素繊維を含有しないトウプリプレグ１０を、第２の層４、第３の層５と最外層６の３層分の組糸として使用した。
【００３１】
前記実施例のゴルフシャフト７１，７２，７３，７５は表面の炭素繊維トウを切断するに至るまでの研磨量には及ばないものの、表面の平滑性は良好であり、また、実施例のゴルフシャフト７１，７２，７３，７５全体のボイド含有率を１．０％以下に抑えることができた。また、この実施例のゴルフシャフト７１，７２，７３，７５の重量は、約６０ｇであった。（従来シャフト７４，７６の重量も約６０ｇであった。）
【００３２】
シャフト強度について説明を以下にする。
まず、試験方法であるが、ゴルフシャフトの各部位に曲げ負荷をかけることが出来る３点曲げ試験の方法で、圧子治具には半径７５ｍｍのものを用い、試験速度を５ｍｍ／分で実施した。（但し、３点曲げ試験の支持間の距離は、６００ｍｍとする）
各部位とは、ゴルフシャフトの先端から３００ｍｍの位置、６００ｍｍの位置、及び、後端から３００ｍｍの位置である。
上記試験に対する各部位の曲げ強度は、従来シャフト７４に対する本発明実施例のシャフト７１，７３の比率を表１に示した。また、従来シャフト７６に対する実施例のシャフト７５の比率を表２に示した。
【００３３】
極細炭素繊維を含有したトウプリプレグの組糸を外２層に使用したゴルフシャフト７１，７３は、従来シャフト７４より、数％から２０％弱アップの効果があることが分かる。特に、極細炭素繊維の種類として、カーボンナノファイバーの方が比較的効果の大きいことが分かる。極細炭素繊維を含有したトウプリプレグの組糸を外３層に使用したゴルフシャフト７５は、従来シャフト７６より、約８％アップの効果があることが分かるが、層数の増減による効果は明確でない。
【００３４】
次に、耐衝撃強度の試験方法であるが、オフセンターショット時のゴルフシャフトのネック部付近の折損のレベルをエネルギー換算の大小で判断した。エネルギー換算の判定は、エアーの圧力で発射させたゴルフボールをオフセンターにヒットさせ、ゴルフシャフトのネック部付近が折損した時の、ゴルフボールの持つ運動エネルギーにより行った。オフセンターショットの位置は、ゴルフクラブのヘッドのヒール上部（ネック部付近）とした。
極細炭素繊維を含有したトウプリプレグの組糸を外２層に使用したゴルフシャフト７１，７２，７３は、従来シャフト７４より、１０％弱から３０％強アップの効果があることが分かる。特に、極細炭素繊維の種類として、カーボンナノチューブの方が比較的効果の大きいことが分かる。極細炭素繊維を含有したトウプリプレグの組糸を外３層に使用したゴルフシャフト７５は、従来シャフト７６より、約４３％アップの大きな効果があることが分かり、層数の増減による効果は絶大であることが分かる。
【００３５】
極細炭素繊維を含有させた材料を使用することにより、ゴルフシャフトの耐衝撃性を向上させることが可能となり、その分、ゴルフシャフトの先端部分の肉厚を小さくすることが可能となった。それにより、少なからずゴルフシャフトの軽量化が望めると共に、ゴルフシャフトの先端部分の薄肉化・軽量化により、従来よりもやや重めのヘッドを装着することも可能となり、これまでと異なる性能を有するゴルフクラブも開発・設計できる。
【００３６】
また、前記ゴルフシャフト７１，７２，７３，７５を構成する組物層の積層順序は本実施例の順序に限定されることなく、ゴルフシャフト７の設計特性に合わせてどのような順序であっても良いし、３軸編みの組物層のみで形成しても良い。
【図面の簡単な説明】
【００３７】
【図１】本発明のトウプリプレグの一実施形態を説明する図。
【図２】トウプリプレグを用いて形成されたＦＲＰ製のゴルフシャフトの積層構成を説明する説明図。
【図３】トウプリプレグとシートプリプレグを用いて形成されたＦＲＰ製のゴルフシャフトの積層構成を説明する説明図。
【符号の説明】
【００３８】
ａ  繊維トウ
ｂ  成形用樹脂
１  トウプリプレグ
１０，１１，１２，１３  トウプリプレグ
２  シャフト軸
３  第１の層
４  第２の層
５  第３の層
６  最外層
７１、７２、７３、７４、７５、７６  ゴルフシャフト
【図１】
2004188191.tif 000005
【図２】
2004188191.tif 000006
【図３】
2004188191.tif 000007